(57)【要約】      （修正有）【課題】反射率と色ずれを減少させて表示特性を改善させ、表面欠陥を発生させない光学フィルム用組成物と、光学フィルム用組成物で製造された光学フィルムと、光学フィルムを備えた反射防止フィルムと、光学フィルムまたは反射防止フィルムを適用した表示装置とを提供する。【解決手段】光学フィルム用組成物は、液晶１２０aと、２種類の構造単位を含むポリシロキサンと、を含む光学フィルム用組成物。この光学フィルム用組成物で製造された光学フィルム１００。【選択図】図１
2017129862.tif 000002
【特許請求の範囲】
【請求項１】
液晶と、下記の化学式１Ａで表される構造単位および化学式１Ｂで表される構造単位を含むポリシロキサンと、を含む光学フィルム用組成物。
【化１】
2017129862.tif 000019
（前記化学式１Ａおよび化学式１Ｂで、
Ｒ１およびＲ２は、それぞれ独立して、水素、置換もしくは非置換のＣ１〜Ｃ３０アルキル基、置換もしくは非置換のＣ６〜Ｃ３０アリール基およびこれらの組み合わせから選択され、
Ｌ１およびＬ２は、それぞれ独立して、単結合、置換もしくは非置換のＣ１〜Ｃ１０アルキレン基、置換もしくは非置換のＣ２〜Ｃ１０アルケニレン基、置換もしくは非置換のＣ２〜Ｃ１０アルキニレン基およびこれらの組み合わせから選択され、
Ｘは、置換もしくは非置換のＣ６〜Ｃ３０アリール基および置換もしくは非置換のＣ３〜Ｃ３０ヘテロアリール基から選択され、
Ｙは、置換もしくは非置換のアクリルオキシ基、置換もしくは非置換のメタクリルオキシ基、置換もしくは非置換のアクリロイル基、置換もしくは非置換のメタクリロイル基、置換もしくは非置換のＣ２〜Ｃ３０アルケニル基、置換もしくは非置換のＣ２〜Ｃ３０アルケニルオキシ基、置換もしくは非置換のＣ２〜Ｃ３０アルキニル基および置換もしくは非置換のＣ２〜Ｃ３０アルキニルオキシ基から選択される。）
【請求項２】
前記化学式１Ａで表される構造単位および前記化学式１Ｂで表される構造単位は、１：９〜９：１のモル比で存在する、請求項１に記載の光学フィルム用組成物。
【請求項３】
前記化学式１Ａで表される構造単位および前記化学式１Ｂで表される構造単位は、２：８〜５：５のモル比で存在する、請求項１または２に記載の光学フィルム用組成物。
【請求項４】
前記ポリシロキサンは、下記の化学式１Ｃで表される構造単位をさらに含む、請求項１から３のいずれか一項に記載の光学フィルム用組成物。
【化２】
2017129862.tif 000020
（前記化学式１Ｃで、
Ｒ３は、水素、置換もしくは非置換のＣ１〜Ｃ３０アルキル基、置換もしくは非置換のＣ６〜Ｃ３０アリール基およびこれらの組み合わせから選択され、
Ｌ３は、単結合、置換もしくは非置換のＣ１〜Ｃ１０アルキレン基、置換もしくは非置換のＣ２〜Ｃ１０アルケニレン基、置換もしくは非置換のＣ２〜Ｃ１０アルキニレン基およびこれらの組み合わせから選択され、
Ｚは、置換もしくは非置換のＣ１〜Ｃ３０アルキル基又は置換もしくは非置換のＣ１〜Ｃ３０アルコキシ基である。）
【請求項５】
前記化学式１Ｃで表される構造単位は、前記化学式１Ａで表される構造単位および前記化学式１Ｂで表される構造単位の間に存在する、請求項４に記載の光学フィルム用組成物。
【請求項６】
前記ポリシロキサンは、光学フィルム用組成物の総重量に対して０．００１〜５重量％で含まれる、請求項１から５のいずれか一項に記載の光学フィルム用組成物。
【請求項７】
前記ポリシロキサンは、１，０００〜３０，０００の重量平均分子量（Ｍｗ）を有する、請求項１から６のいずれか一項に記載の光学フィルム用組成物。
【請求項８】
前記液晶は、下記の化学式２Ａで表される第１液晶、下記の化学式２Ｂで表される第２液晶および下記の化学式２Ｃで表される第３液晶のうちの少なくとも一つを含む、請求項１から７のいずれか一項に記載の光学フィルム用組成物。
【化３】
2017129862.tif 000021
（前記化学式２Ａ〜２Ｃで、
Ｍは、シアノ基、シアノ含有基、ヒドロキシ基、置換もしくは非置換のカルボキシル基およびこれらの組み合わせから選択され、
Ｒ１１、Ｒ'１１、およびＲ１2〜Ｒ１８は、それぞれ独立して、置換もしくは非置換のＣ１〜Ｃ１０アルキル基、置換もしくは非置換のＣ１〜Ｃ１０アルコキシ基、ハロゲン原子、ハロゲン含有基およびこれらの組み合わせから選択され、
ｒ１１、ｒ’１１、ｒ１２、ｒ１３、ｒ１４、ｒ１６、ｒ１７、およびｒ１８は、それぞれ独立して、０〜４の整数であり、
ｒ１５は、０〜８の整数であり、
Ｌ４〜Ｌ９は、それぞれ独立して、単結合、−Ｃ（＝Ｏ）Ｏ−、−ＯＣ（＝Ｏ）−、Ｃ３〜Ｃ１０アルキレン基および−Ｃ（＝Ｏ）Ｏ−または−ＯＣ（＝Ｏ）−を含むＣ３〜Ｃ１０アルキレン基から選択され、
ｅ、ｈ、ｐ、ｋ１およびｋ２は、それぞれ独立して、１〜１０の整数であり、
ｎ、ｆ、ｉ、ｌ１、ｌ２およびｑは、それぞれ独立して、０または１である。）
【請求項９】
前記液晶は、前記第１液晶と、前記第２液晶と、前記第３液晶とを含み、
前記液晶の総重量に対して１０〜３５重量％の第１液晶と、１０〜３５重量％の第２液晶と、３０〜８０重量％の第３液晶とを含む、請求項８に記載の光学フィルム用組成物。
【請求項１０】
前記光学フィルム用組成物は、溶媒をさらに含み、
前記光学フィルム用組成物の総重量に対して１０〜３０重量％の前記液晶と、０．００１〜５重量％の前記ポリシロキサンと、残量の溶媒とを含む、請求項１から９のいずれか一項に記載の光学フィルム用組成物。
【請求項１１】
液晶と、下記の化学式１Ａで表される構造単位および化学式１Ｂで表される構造単位を含むポリシロキサンと、を含む液晶膜を含む光学フィルム。
【化４】
2017129862.tif 000022
（前記化学式１Ａおよび化学式１Ｂで、
Ｒ１およびＲ２は、それぞれ独立して、水素、置換もしくは非置換のＣ１〜Ｃ３０アルキル基、置換もしくは非置換のＣ６〜Ｃ３０アリール基およびこれらの組み合わせから選択され、
Ｌ１およびＬ２は、それぞれ独立して、単結合、置換もしくは非置換のＣ１〜Ｃ１０アルキレン基、置換もしくは非置換のＣ２〜Ｃ１０アルケニレン基、置換もしくは非置換のＣ２〜Ｃ１０アルキニレン基およびこれらの組み合わせから選択され、
Ｘは、置換もしくは非置換のＣ６〜Ｃ３０アリール基および置換もしくは非置換のＣ３〜Ｃ３０ヘテロアリール基から選択され、
Ｙは、置換もしくは非置換のアクリルオキシ基、置換もしくは非置換のメタクリルオキシ基、置換もしくは非置換のアクリロイル基、置換もしくは非置換のメタクリロイル基、置換もしくは非置換のＣ２〜Ｃ３０アルケニル基、置換もしくは非置換のＣ２〜Ｃ３０アルケニルオキシ基、置換もしくは非置換のＣ２〜Ｃ３０アルキニル基および置換もしくは非置換のＣ２〜Ｃ３０アルキニルオキシ基から選択される。）
【請求項１２】
前記化学式１Ａで表される構造単位および前記化学式１Ｂで表される構造単位は、１：９〜９：１のモル比で存在する、請求項１１に記載の光学フィルム。
【請求項１３】
前記化学式１Ａで表される構造単位および前記化学式１Ｂで表される構造単位は、２：８〜５：５のモル比で存在する、請求項１１または１２に記載の光学フィルム。
【請求項１４】
前記ポリシロキサンは、下記の化学式１Ｃで表される構造単位をさらに含む、請求項１１から１３のいずれか一項に記載の光学フィルム。
【化５】
2017129862.tif 000023
（前記化学式１Ｃで、
Ｒ３は、水素、置換もしくは非置換のＣ１〜Ｃ３０アルキル基、置換もしくは非置換のＣ６〜Ｃ３０アリール基およびこれらの組み合わせから選択され、
Ｌ３は、単結合、置換もしくは非置換のＣ１〜Ｃ１０アルキレン基、置換もしくは非置換のＣ２〜Ｃ１０アルケニレン基、置換もしくは非置換のＣ２〜Ｃ１０アルキニレン基およびこれらの組み合わせから選択され、
Ｚは、置換もしくは非置換のＣ１〜Ｃ３０アルキル基又は置換もしくは非置換のＣ１〜Ｃ３０アルコキシ基である。）
【請求項１５】
前記化学式１Ｃで表される構造単位は、前記化学式１Ａで表される構造単位および前記化学式１Ｂで表される構造単位の間に存在する、請求項１４に記載の光学フィルム。
【請求項１６】
前記液晶は、下記の化学式２Ａで表される第１液晶、下記の化学式２Ｂで表される第２液晶および下記の化学式２Ｃで表される第３液晶のうちの少なくとも一つを含む、請求項１１から１５のいずれか一項に記載の光学フィルム。
【化６】
2017129862.tif 000024
（前記化学式２Ａ〜２Ｃで、
Ｍは、シアノ基、シアノ含有基、ヒドロキシ基、置換もしくは非置換のカルボキシル基およびこれらの組み合わせから選択され、
Ｒ１１、Ｒ'１１、およびＲ１2〜Ｒ１８は、それぞれ独立して、置換もしくは非置換のＣ１〜Ｃ１０アルキル基、置換もしくは非置換のＣ１〜Ｃ１０アルコキシ基、ハロゲン原子、ハロゲン含有基およびこれらの組み合わせから選択され、
ｒ１１、ｒ’１１、ｒ１２、ｒ１３、ｒ１４、ｒ１６、ｒ１７、およびｒ１８は、それぞれ独立して、０〜４の整数であり、
ｒ１５は、０〜８の整数であり、
Ｌ４〜Ｌ９は、それぞれ独立して、単結合、−Ｃ（＝Ｏ）Ｏ−、−ＯＣ（＝Ｏ）−、Ｃ３〜Ｃ１０アルキレン基および−Ｃ（＝Ｏ）Ｏ−または−ＯＣ（＝Ｏ）−を含むＣ３〜Ｃ１０アルキレン基から選択され、
ｅ、ｈ、ｐ、ｋ１およびｋ２は、それぞれ独立して、１〜１０であり、
ｎ、ｆ、ｉ、ｌ１、ｌ２およびｑは、それぞれ独立して、０または１である。）
【請求項１７】
前記液晶は、前記第１液晶と、前記第２液晶と、前記第３液晶とを含み、
前記液晶の総重量に対して１０〜３５重量％の第１液晶と、１０〜３５重量％の第２液晶と、３０〜８０重量％の第３液晶とを含む、請求項１６に記載の光学フィルム。
【請求項１８】
液晶膜のｎｚは、０＜ｎｚ＜１の範囲にある、請求項１１から１７のいずれか一項に記載の光学フィルム。
【請求項１９】
前記液晶膜は、下記関係式１を満たす、請求項１１から１８のいずれか一項に記載の光学フィルム。
［関係式１］
ｎｘ＞ｎｚ＞ｎｙ
（前記関係式１で、
ｎｘは、前記液晶膜の遅相軸（ｓｌｏｗ  ａｘｉｓ）での屈折率であり、ｎｙは、前記液晶膜の進相軸（ｆａｓｔ  ａｘｉｓ）での屈折率であり、ｎｚは、前記液晶膜の遅相軸および進相軸に垂直な方向の屈折率である。）
【請求項２０】
前記液晶膜は、下記関係式２を満たす、請求項１１から１９のいずれか一項に記載の光学フィルム。
［関係式２］
０＜（ｎｘ−ｎｚ）／（ｎｘ−ｎｙ）＜１
（前記関係式２で、
ｎｘは、前記液晶膜の遅相軸での屈折率であり、ｎｙは、前記液晶膜の進相軸での屈折率であり、ｎｚは、前記液晶膜の遅相軸および進相軸に垂直な方向の屈折率である。）
【請求項２１】
前記液晶膜は、下記関係式２ａを満たす、請求項１１から２０のいずれか一項に記載の光学フィルム。
［関係式２ａ］
０．３≦（ｎｘ−ｎｚ）／（ｎｘ−ｎｙ）＜０．９５
（前記関係式２ａで、
ｎｘは、前記液晶膜の遅相軸での屈折率であり、ｎｙは、前記液晶膜の進相軸での屈折率であり、ｎｚは、前記液晶膜の遅相軸および進相軸に垂直な方向の屈折率である。）
【請求項２２】
前記ポリシロキサンは、前記液晶膜の表面に位置する、請求項１１から２１のいずれか一項に記載の光学フィルム。
【請求項２３】
前記液晶は、表面に対して斜めに傾いた光軸を有する、請求項１１から２２のいずれか一項に記載の光学フィルム。
【請求項２４】
前記液晶膜は、互いに向き合う第１面と第２面を含み、
前記液晶の傾斜角は、前記第１面から前記第２面まで漸進的に大きくなる、請求項１１から２３のいずれか一項に記載の光学フィルム。
【請求項２５】
前記第２面に位置する液晶の傾斜角は、３０度〜７５度である、請求項２４に記載の光学フィルム。
【請求項２６】
前記第１面に位置した前記液晶の傾斜角は、０度超過５度以下である、請求項２４または２５に記載の光学フィルム。
【請求項２７】
前記液晶膜の第１面に接する配向膜をさらに含む、請求項２４から２６のいずれか一項に記載の光学フィルム。
【請求項２８】
請求項１１から２７のいずれか一項に記載の光学フィルムと、
前記光学フィルムの一面に位置する偏光子と、
を含む反射防止フィルム。
【請求項２９】
表示パネルと、
請求項１１から２７のいずれか一項に記載の光学フィルムまたは請求項２８に記載の反射防止フィルムと、
を含む表示装置。
【発明の詳細な説明】
【技術分野】
【０００１】
本発明は、光学フィルム用組成物、光学フィルム、反射防止フィルムおよび表示装置に関する。
【背景技術】
【０００２】
現在、主に用いられている表示装置は、自発光する発光型表示装置と別途の光源を必要とする受光型表示装置に分けることができ、これらの画質を改善するための方法として位相差フィルムなどの光学フィルムがよく用いられる。
【０００３】
発光型表示装置、例えば有機発光表示装置（ｏｒｇａｎｉｃ  ｌｉｇｈｔ  ｅｍｉｔｔｉｎｇ  ｄｉｓｐｌａｙ、ＯＬＥＤ）の場合、電極などの金属による外部光の反射により視認性とコントラスト比が落ちることがある。これを減らすために、偏光子と光学フィルムを用いて線偏光を円偏光に変えることによって有機発光表示装置により反射された外部光が外側に漏れ出ることを防止することができる。
【０００４】
受光型表示装置である液晶表示装置（ｌｉｑｕｉｄ  ｃｒｙｓｔａｌ  ｄｉｓｐｌａｙａｙ、ＬＣＤ）は、光学フィルムを用いて液晶により発生した位相差を補償することによって広い視野角を確保することができる。
【発明の概要】
【発明が解決しようとする課題】
【０００５】
一実施形態の目的は、反射率と色ずれ（ｃｏｌｏｒ  ｓｈｉｆｔ）を減少させて表示特性を改善させ、表面欠陥を発生させない光学フィルム用組成物を提供することにある。
【０００６】
他の実施形態の目的は、前記光学フィルム用組成物で製造されて表示特性を改善させ、表面欠陥がない光学フィルムを提供することにある。
【０００７】
また他の実施形態の目的は、前記光学フィルムを備えた反射防止フィルムを提供することにある。
【０００８】
また他の実施形態の目的は、前記光学フィルムまたは前記反射防止フィルムを適用した表示装置を提供することにある。
【課題を解決するための手段】
【０００９】
一実施形態によれば、液晶と、下記の化学式１Ａで表される構造単位および化学式１Ｂで表される構造単位を含むポリシロキサンと、を含む光学フィルム用組成物を提供する。
【００１０】
【化１】
2017129862.tif 000003
【００１１】
前記化学式１Ａおよび化学式１Ｂで、
Ｒ１およびＲ２は、それぞれ独立して、水素、置換もしくは非置換のＣ１〜Ｃ３０アルキル基、置換もしくは非置換のＣ６〜Ｃ３０アリール基およびこれらの組み合わせから選択され、
Ｌ１およびＬ２は、それぞれ独立して、単結合、置換もしくは非置換のＣ１〜Ｃ１０アルキレン基、置換もしくは非置換のＣ２〜Ｃ１０アルケニレン基、置換もしくは非置換のＣ２〜Ｃ１０アルキニレン基およびこれらの組み合わせから選択され、
Ｘは、置換もしくは非置換のＣ６〜Ｃ３０アリール基および置換もしくは非置換のＣ３〜Ｃ３０ヘテロアリール基から選択され、
Ｙは、置換もしくは非置換のアクリルオキシ基、置換もしくは非置換のメタクリルオキシ基、置換もしくは非置換のアクリロイル基、置換もしくは非置換のメタクリロイル基、置換もしくは非置換のＣ２〜Ｃ３０アルケニル基、置換もしくは非置換のＣ２〜Ｃ３０アルケニルオキシ基、置換もしくは非置換のＣ２〜Ｃ３０アルキニル基および置換もしくは非置換のＣ２〜Ｃ３０アルキニルオキシ基から選択される。
【００１２】
前記化学式１Ａで表される構造単位および前記化学式１Ｂで表される構造単位は、１：９〜９：１、例えば２：８〜５：５のモル比で存在することができる。
【００１３】
前記ポリシロキサンは、下記の化学式１Ｃで表される構造単位をさらに含むことができる。
【００１４】
【化２】
2017129862.tif 000004
【００１５】
前記化学式１Ｃで、
Ｒ３は、水素、置換もしくは非置換のＣ１〜Ｃ３０アルキル基、置換もしくは非置換のＣ６〜Ｃ３０アリール基およびこれらの組み合わせから選択され、
Ｌ３は、単結合、置換もしくは非置換のＣ１〜Ｃ１０アルキレン基、置換もしくは非置換のＣ２〜Ｃ１０アルケニレン基、置換もしくは非置換のＣ２〜Ｃ１０アルキニレン基およびこれらの組み合わせから選択され、
Ｚは、置換もしくは非置換のＣ１〜Ｃ３０アルキル基または置換もしくは非置換のＣ１〜Ｃ３０アルコキシ基である。
【００１６】
前記化学式１Ｃで表される構造単位は、前記化学式１Ａで表される構造単位および前記化学式１Ｂで表される構造単位の間に存在することができる。
【００１７】
前記ポリシロキサンは、光学フィルム用組成物の総重量に対して０．００１〜５重量％で含まれてもよい。
【００１８】
前記ポリシロキサンは、１，０００〜３０，０００の重量平均分子量（Ｍｗ）を有することができる。
【００１９】
前記液晶は、下記の化学式２Ａで表される第１液晶、下記の化学式２Ｂで表される第２液晶および下記の化学式２Ｃで表される第３液晶のうちの少なくとも一つを含むことができる。
【００２０】
【化３】
2017129862.tif 000005
【００２１】
前記化学式２Ａ〜２Ｃで、
Ｍは、シアノ基、シアノ含有基、ヒドロキシ基、置換もしくは非置換のカルボキシル基およびこれらの組み合わせから選択され、
Ｒ１１、Ｒ'１１、およびＲ１2〜Ｒ１８は、それぞれ独立して、置換もしくは非置換のＣ１〜Ｃ１０アルキル基、置換もしくは非置換のＣ１〜Ｃ１０アルコキシ基、ハロゲン原子、ハロゲン含有基およびこれらの組み合わせから選択され、
ｒ１１、ｒ’１１、ｒ１２、ｒ１３、ｒ１４、ｒ１６、ｒ１７、およびｒ１８は、それぞれ独立して、０〜４の整数であり、
ｒ１５は、０〜８の整数であり、
Ｌ４〜Ｌ９は、それぞれ独立して、単結合、−Ｃ（＝Ｏ）Ｏ−、−ＯＣ（＝Ｏ）−、Ｃ３〜Ｃ１０アルキレン基および−Ｃ（＝Ｏ）Ｏ−または−ＯＣ（＝Ｏ）−を含むＣ３〜Ｃ１０アルキレン基から選択され、
ｅ、ｈ、ｐ、ｋ１およびｋ２は、それぞれ独立して、１〜１０であり、
ｎ、ｆ、ｉ、ｌ１、ｌ２およびｑは、それぞれ独立して、０または１である。
【００２２】
前記液晶は、前記第１液晶と、前記第２液晶と、前記第３液晶とを含み、
前記液晶の総重量に対して１０〜３５重量％の第１液晶と、１０〜３５重量％の第２液晶と、３０〜８０重量％の第３液晶とを含むことができる。
【００２３】
前記光学フィルム用組成物は、溶媒をさらに含み、前記光学フィルム用組成物の総重量に対して１０〜３０重量％の前記液晶と、０．００１〜５重量％の前記ポリシロキサンと、残量の溶媒とを含むことができる。
【００２４】
他の実施形態によれば、液晶と、下記の化学式１Ａで表される構造単位および化学式１Ｂで表される構造単位を含むポリシロキサンと、を含む液晶膜を含む光学フィルムを提供する。
【００２５】
【化４】
2017129862.tif 000006
【００２６】
前記化学式１Ａおよび化学式１Ｂで、
Ｒ１およびＲ２は、それぞれ独立して、水素、置換もしくは非置換のＣ１〜Ｃ３０アルキル基、置換もしくは非置換のＣ６〜Ｃ３０アリール基およびこれらの組み合わせから選択され、
Ｌ１およびＬ２は、それぞれ独立して、単結合、置換もしくは非置換のＣ１〜Ｃ１０アルキレン基、置換もしくは非置換のＣ２〜Ｃ１０アルケニレン基、置換もしくは非置換のＣ２〜Ｃ１０アルキニレン基およびこれらの組み合わせから選択され、
Ｘは、置換もしくは非置換のＣ６〜Ｃ３０アリール基および置換もしくは非置換のＣ３〜Ｃ３０ヘテロアリール基から選択され、
Ｙは、置換もしくは非置換のアクリルオキシ基、置換もしくは非置換のメタクリルオキシ基、置換もしくは非置換のアクリロイル基、置換もしくは非置換のメタクリロイル基、置換もしくは非置換のＣ２〜Ｃ３０アルケニル基、置換もしくは非置換のＣ２〜Ｃ３０アルケニルオキシ基、置換もしくは非置換のＣ２〜Ｃ３０アルキニル基および置換もしくは非置換のＣ２〜Ｃ３０アルキニルオキシ基から選択される。
【００２７】
前記化学式１Ａで表される構造単位および前記化学式１Ｂで表される構造単位は、１：９〜９：１、例えば２：８〜５：５のモル比で存在することができる。
【００２８】
前記ポリシロキサンは、下記の化学式１Ｃで表される構造単位をさらに含むことができる。
【００２９】
【化５】
2017129862.tif 000007
【００３０】
前記化学式１Ｃで、
Ｒ３は、水素、置換もしくは非置換のＣ１〜Ｃ３０アルキル基、置換もしくは非置換のＣ６〜Ｃ３０アリール基およびこれらの組み合わせから選択され、
Ｌ３は、単結合、置換もしくは非置換のＣ１〜Ｃ１０アルキレン基、置換もしくは非置換のＣ２〜Ｃ１０アルケニレン基、置換もしくは非置換のＣ２〜Ｃ１０アルキニレン基およびこれらの組み合わせから選択され、
Ｚは、置換もしくは非置換のＣ１〜Ｃ３０アルキル基又は置換もしくは非置換のＣ１〜Ｃ３０アルコキシ基である。
【００３１】
前記化学式１Ｃで表される構造単位は、前記化学式１Ａで表される構造単位および前記化学式１Ｂで表される構造単位の間に存在することができる。
【００３２】
前記液晶は、下記の化学式２Ａで表される第１液晶、下記の化学式２Ｂで表される第２液晶および下記の化学式２Ｃで表される第３液晶のうちの少なくとも一つを含むことができる。
【００３３】
【化６】
2017129862.tif 000008
【００３４】
前記化学式２Ａ〜２Ｃで、
Ｍは、シアノ基、シアノ含有基、ヒドロキシ基、置換もしくは非置換のカルボキシル基およびこれらの組み合わせから選択され、
Ｒ１１、Ｒ'１１、およびＲ１2〜Ｒ１８は、それぞれ独立して、置換もしくは非置換のＣ１〜Ｃ１０アルキル基、置換もしくは非置換のＣ１〜Ｃ１０アルコキシ基、ハロゲン原子、ハロゲン含有基およびこれらの組み合わせから選択され、
ｒ１１、ｒ’１１、ｒ１２、ｒ１３、ｒ１４、ｒ１６、ｒ１７、およびｒ１８は、それぞれ独立して、０〜４の整数であり、
ｒ１５は、０〜８の整数であり、
Ｌ４〜Ｌ９は、それぞれ独立して、単結合、−Ｃ（＝Ｏ）Ｏ−、−ＯＣ（＝Ｏ）−、Ｃ３〜Ｃ１０アルキレン基および−Ｃ（＝Ｏ）Ｏ−または−ＯＣ（＝Ｏ）−を含むＣ３〜Ｃ１０アルキレン基から選択され、
ｅ、ｈ、ｐ、ｋ１およびｋ２は、それぞれ独立して、１〜１０の整数であり、
ｎ、ｆ、ｉ、ｌ１、ｌ２およびｑは、それぞれ独立して、０または１である。
【００３５】
前記液晶は、前記第１液晶と、前記第２液晶と、前記第３液晶とを含み、
前記液晶の総重量に対して１０〜３５重量％の第１液晶と、１０〜３５重量％の第２液晶と、３０〜８０重量％の第３液晶とを含むことができる。
【００３６】
前記液晶膜のｎｚは、０＜ｎｚ＜１の範囲にあり得る。
【００３７】
前記液晶膜は、下記関係式１を満たすことができる。
［関係式１］
ｎｘ＞ｎｚ＞ｎｙ
【００３８】
前記関係式１で、
ｎｘは、前記液晶膜の遅相軸（ｓｌｏｗ  ａｘｉｓ）での屈折率であり、ｎｙは、前記液晶膜の進相軸（ｆａｓｔ  ａｘｉｓ）での屈折率であり、ｎｚは、前記液晶膜の遅相軸および進相軸に垂直な方向の屈折率である。
【００３９】
前記液晶膜は、下記関係式２を満たすことができる。
［関係式２］
０＜（ｎｘ−ｎｚ）／（ｎｘ−ｎｙ）＜１
【００４０】
前記関係式２で、
ｎｘは、前記液晶膜の遅相軸での屈折率であり、ｎｙは、前記液晶膜の進相軸での屈折率であり、ｎｚは、前記液晶膜の遅相軸および進相軸に垂直な方向の屈折率である。
【００４１】
前記液晶膜は、下記関係式２ａを満たすことができる。
［関係式２ａ］
０．３≦（ｎｘ−ｎｚ）／（ｎｘ−ｎｙ）＜０．９５
【００４２】
前記関係式２ａで、
ｎｘは、前記液晶膜の遅相軸での屈折率であり、ｎｙは、前記液晶膜の進相軸での屈折率であり、ｎｚは、前記液晶膜の遅相軸および進相軸に垂直な方向の屈折率である。
【００４３】
前記ポリシロキサンは、前記液晶膜の表面に位置することができる。
【００４４】
前記液晶は、液晶膜の表面に対して斜めに傾いた光軸を有することができる。
【００４５】
前記液晶膜は、互いに向き合う第１面と第２面を含み、前記液晶の傾斜角は、前記第１面から前記第２面まで漸進的に大きくなることができる。
【００４６】
前記第２面に位置する液晶の傾斜角は、３０度〜７５度の範囲にあり得る。
【００４７】
前記第１面に位置する前記液晶の傾斜角は、０度超過５度以下であってもよい。
【００４８】
前記液晶膜の第１面に接する配向膜をさらに含むことができる。
【００４９】
また他の実施形態によれば、前記光学フィルムと、前記光学フィルムの一面に位置する偏光子と、を含む反射防止フィルムを提供する。
【００５０】
また他の実施形態によれば、表示パネルと、前記光学フィルムまたは前記反射防止フィルムと、を含む表示装置を提供する。
【発明の効果】
【００５１】
前記光学フィルム用組成物を含むフィルムは、反射率と色ずれ（ｃｏｌｏｒｓｈｉｆｔ）を減少させて表示特性を改善させ、表面欠陥が発生しない。
【図面の簡単な説明】
【００５２】
【図１】一実施形態に係る光学フィルムを示した断面図である。
【図２】一実施形態に係る反射防止フィルムを示した断面図である。
【図３】一実施形態に係る反射防止フィルムの外光反射防止原理を示す概略図である。
【図４】一実施形態に係る反射防止フィルムの視野角改善原理を示す概略図である。
【図５】一実施形態に係る有機発光装置を概略的に示した断面図である。
【図６】一実施形態に係る液晶表示装置を概略的に示した断面図である。
【図７】実施例２による光学フィルムの４５度偏光顕微鏡写真である。
【図８】実施例３による光学フィルムの４５度偏光顕微鏡写真である。
【図９】実施例４による光学フィルムの４５度偏光顕微鏡写真である。
【図１０】比較例６による光学フィルムの４５度偏光顕微鏡写真である。
【発明を実施するための形態】
【００５３】
以下、実施形態について技術分野で通常の知識を有する者が容易に実施することができるように詳細に説明する。しかし、実施形態は多様な異なる形態に実現することができ、ここで説明する実施形態に限定されない。
【００５４】
本明細書で「置換」とは、別途の定義がない限り、化合物または官能基のうちの水素原子がハロゲン原子（Ｆ、Ｂｒ、ＣｌまたはＩ）、ヒドロキシ基、Ｃ１〜Ｃ２０アルコキシ基、シアノ基、アミノ基、Ｃ１〜Ｃ２０エステル基、Ｃ１〜Ｃ２０アルキル基、Ｃ２〜Ｃ２０アルケニル基、Ｃ２〜Ｃ２０アルキニル基、Ｃ６〜Ｃ２０アリール基、Ｃ３〜Ｃ２０ヘテロアリール基およびこれらの組み合わせから選択された置換基で置換されたことを意味する。
【００５５】
以下、一実施形態に係る光学フィルム用組成物を説明する。
【００５６】
一実施形態に係る光学フィルム用組成物は、少なくとも１種以上の液晶およびポリシロキサンを含む。
【００５７】
液晶は、一方向で伸びた棒（ｒｏｄ）状であってもよく、例えばモノマー、オリゴマーまたは重合体であってもよい。液晶は、例えば正または負の複屈折値（Δｎ）を有することができ、ここで複屈折値（Δｎ）は、光軸に対して水平に進行する光の屈折率（ｎｅ）から光軸に対して垂直に進行する光の屈折率（ｎｏ）を引いた値である。
【００５８】
液晶は、反応性メソゲン液晶（ｒｅａｃｔｉｖｅ  ｍｅｓｏｇｅｎ  ｉｃｌｉｑｕｉｄ  ｃｒｙｓｔａｌ）であってもよく、例えば一つ以上のメソゲンモイエティー（ｍｅｓｏｇｅｎｉｃ  ｍｏｉｅｔｙ）と一つ以上の重合性官能基を有することができる。反応性メソゲン液晶は、例えば一つ以上の重合性官能基を有する棒状の芳香族誘導体、プロピレングリコール１−メチル、プロピレングリコール２−アセテートおよびＰ１−Ａ１−（Ｌ−Ａ２）ｎ−Ｐ２で表される化合物（ここでＰ１とＰ２のうちの少なくとも一つは、重合性官能基であって、アクリレート（ａｃｒｙｌａｔｅ）、メタクリレート（ｍｅｔｈａｃｒｙｌａｔｅ）、アクリロイル（ａｃｒｙｌｏｙｌ）ビニル（ｖｉｎｙｌ）、ビニルオキシ（ｖｉｎｙｌｏｘｙ）、エポキシ（ｅｐｏｘｙ）またはこれらの組み合わせを含むことができ、Ａ１およびＡ２は、それぞれ独立して、１，４−フェニレン（１，４−ｐｈｅｎｙｌｅｎｅ）基、ナフタレン−２，６−ジイル基またはこれらの組み合わせを含むことができ、Ｌは、単結合、−Ｃ（＝Ｏ）Ｏ−、−ＯＣ（＝Ｏ）−またはこれらの組み合わせを含むことができ、ｎは、０、１または２である。）のうちの少なくとも一つを含むことができるが、これに限定されるのではない。
【００５９】
液晶は、熱硬化性液晶または光硬化性液晶であってもよく、例えば光硬化性液晶であってもよい。液晶が光硬化性液晶である時、光は約２５０ｎｍ〜約４００ｎｍ波長の紫外光であってもよい。
【００６０】
液晶は、１種または２種以上を含むことができる。
【００６１】
例えば、液晶は、下記の化学式２Ａで表される第１液晶、下記の化学式２Ｂで表される第２液晶および下記の化学式２Ｃで表される第３液晶のうちの少なくとも一つを含むことができる。
【００６２】
【化７】
2017129862.tif 000009
【００６３】
前記化学式２Ａ〜２Ｃで、
Ｍは、シアノ基、シアノ含有基、ヒドロキシ基、置換もしくは非置換のカルボキシル基およびこれらの組み合わせから選択され、
Ｒ１１、Ｒ'１１、およびＲ１2〜Ｒ１８は、それぞれ独立して、置換もしくは非置換のＣ１〜Ｃ１０アルキル基、置換もしくは非置換のＣ１〜Ｃ１０アルコキシ基、ハロゲン原子、ハロゲン含有基およびこれらの組み合わせから選択され、
ｒ１１、ｒ’１１、ｒ１２、ｒ１３、ｒ１４、ｒ１６、ｒ１７、およびｒ１８は、それぞれ独立して、０〜４の整数であり、
ｒ１５は、０〜８の整数であり、
Ｌ４〜Ｌ９は、それぞれ独立して、単結合、−Ｃ（＝Ｏ）Ｏ−、−ＯＣ（＝Ｏ）−、Ｃ３〜Ｃ１０アルキレン基および−Ｃ（＝Ｏ）Ｏ−または−ＯＣ（＝Ｏ）−を含むＣ３〜Ｃ１０アルキレン基から選択され、
ｅ、ｈ、ｐ、ｋ１およびｋ２は、それぞれ独立して、１〜１０の整数であり、
ｎ、ｆ、ｉ、ｌ１、ｌ２およびｑは、それぞれ独立して、０または１である。
【００６４】
例えば、液晶は、第１液晶と第３液晶とを含むことができ、例えば液晶の総重量に対して約１０〜約９０重量％の第１液晶と約１０〜約９０重量％の第３液晶とを含むことができる。
【００６５】
例えば、液晶は、第２液晶と第３液晶とを含むことができ、例えば液晶の総重量に対して約１０〜約９０重量％の第２液晶と約１０〜約９０重量％の第３液晶とを含むことができる。
【００６６】
例えば、液晶は、第１液晶と第２液晶とを含むことができ、例えば液晶の総重量に対して約１０〜約９０重量％の第１液晶と約１０〜約９０重量％の第２液晶とを含むことができる。
【００６７】
例えば、液晶は、第１液晶と、第２液晶と、第３液晶とを含むことができ、例えば液晶の総重量に対して約１０〜約３５重量％の第１液晶と、約１０〜約３５重量％の第２液晶と、約３０〜約８０重量％の第３液晶とを含むことができる。
【００６８】
液晶は、組成物の総重量に対して約５〜約５０重量％、例えば約５〜約４０重量％または約１０〜約３５重量％で含まれてもよい。前記範囲で含まれることによって光学フィルムの光学的特性をより効果的に確保することができる。
【００６９】
ポリシロキサンは、化学式１Ａで表される構造単位および化学式１Ｂで表される構造単位を含むことができる。
【００７０】
【化８】
2017129862.tif 000010
【００７１】
前記化学式１Ａおよび化学式１Ｂで、
Ｒ１およびＲ２は、それぞれ独立して、水素、置換もしくは非置換のＣ１〜Ｃ３０アルキル基、置換もしくは非置換のＣ６〜Ｃ３０アリール基およびこれらの組み合わせから選択され、
Ｌ１およびＬ２は、それぞれ独立して、単結合、置換もしくは非置換のＣ１〜Ｃ１０アルキレン基、置換もしくは非置換のＣ２〜Ｃ１０アルケニレン基、置換もしくは非置換のＣ２〜Ｃ１０アルキニレン基およびこれらの組み合わせから選択され、
Ｘは、置換もしくは非置換のＣ６〜Ｃ３０アリール基および置換もしくは非置換のＣ３〜Ｃ３０ヘテロアリール基から選択され、
Ｙは、置換もしくは非置換のアクリルオキシ基、置換もしくは非置換のメタクリルオキシ基、置換もしくは非置換のアクリロイル基、置換もしくは非置換のメタクリロイル基、置換もしくは非置換のＣ２〜Ｃ３０アルケニル基、置換もしくは非置換のＣ２〜Ｃ３０アルケニルオキシ基、置換もしくは非置換のＣ２〜Ｃ３０アルキニル基および置換もしくは非置換のＣ２〜Ｃ３０アルキニルオキシ基から選択される。アルケニル基の例としては、ビニル基、アリル基などがあり、アルケニルオキシ基の例としては、ビニルオキシ基、アリルオキシ基などがある。
【００７２】
化学式１Ａで表される構造単位および化学式１Ｂで表される構造単位を含むポリシロキサンは、交互コポリマー、ブロックコポリマーまたはランダムコポリマーであってもよい。
【００７３】
ポリシロキサンは、シロキサン主鎖と、第１側鎖としてＸを含む化学式１Ａで表される構造単位および第２側鎖としてＹを含む化学式１Ｂで表される構造単位とを含む。つまり、Ｘを含む化学式１Ａで表される構造単位は、液晶に存在する芳香族環とπ−πスタッキング（ｓｔａｃｋｉｎｇ）で液晶の傾斜角を減少させ、Ｙを含む化学式１Ｂで表される構造単位は、液晶の両末端に位置する重合性官能基と相互作用して液晶の傾斜角を増加させる。つまり、側鎖に位置するＸとＹは、液晶と相互作用して液晶の傾斜角を一定範囲に調節することができ、これによって液晶の配向性および／または屈折率を調節することができる。
【００７４】
化学式１Ａで表される構造単位および化学式１Ｂで表される構造単位は、１：９〜９：１、例えば２：８〜５：５、約３：７〜約５：５または約４：６〜約５：５のモル比で存在することができる。前記範囲で液晶の傾斜角を効率的に調節することができる。
【００７５】
ポリシロキサンの両末端は、それぞれ独立して、置換もしくは非置換のＣ１〜Ｃ２０アルキル基、置換もしくは非置換のシリル基、置換もしくは非置換のＣ６〜Ｃ３０アリール基、置換もしくは非置換のＣ２〜Ｃ２０アルケニル基、置換もしくは非置換のＣ２〜Ｃ２０アルキニル基およびこれらの組み合わせから選択される官能基を有することができる。
【００７６】
ポリシロキサンは、下記の化学式１Ｃで表される構造単位をさらに含むことができる。
【００７７】
【化９】
2017129862.tif 000011
【００７８】
前記化学式１Ｃで、
Ｒ３は、水素、置換もしくは非置換のＣ１〜Ｃ３０アルキル基、置換もしくは非置換のＣ６〜Ｃ３０アリール基およびこれらの組み合わせから選択され、
Ｌ３は、単結合、置換もしくは非置換のＣ１〜Ｃ１０アルキレン基、置換もしくは非置換のＣ２〜Ｃ１０アルケニレン基、置換もしくは非置換のＣ２〜Ｃ１０アルキニレン基およびこれらの組み合わせから選択され、
Ｚは、置換もしくは非置換のＣ１〜Ｃ３０アルキル基又は置換もしくは非置換のＣ１〜Ｃ３０アルコキシ基である。
【００７９】
化学式１Ｃで表される構造単位は、化学式１Ａで表される構造単位および化学式１Ｂで表される構造単位の間に存在することができる。化学式１Ｃで表される構造単位は、化学式１Ａで表される構造単位および化学式１Ｂで表される構造単位の間にスペーサ（ｓｐａｃｅｒ）の役割を果たしてＸと液晶の芳香族環との相互作用そしてＹと液晶の末端重合性官能基との相互作用がより容易に実現されるように助ける。
【００８０】
化学式１Ｃで表される構造単位は、ポリシロキサン１００モル％に対して約１０モル％〜約８０モル％、例えば約２０モル％〜約７０モル％の範囲で含まれてもよい。
【００８１】
例えば、化学式１Ａ、１Ｂおよび１Ｃで、Ｒ１〜Ｒ３は、それぞれ独立して、水素または置換もしくは非置換のＣ１〜Ｃ１０アルキル基であってもよく、例えばＲ１〜Ｒ３は、それぞれ独立して、メチル基であってもよい。
【００８２】
例えば、化学式１Ａで表される構造単位のＸは、置換もしくは非置換のフェニル基、置換もしくは非置換のビフェニル基または置換もしくは非置換のナフチル基であってもよい。
【００８３】
化学式１ＡのＬ１、化学式１ＢのＬ２および化学式１ＣのＬ３は、それぞれ独立して、単結合、置換もしくは非置換のＣ１〜Ｃ１０アルキレン基、置換もしくは非置換のＣ２〜Ｃ１０アルケニレン基、置換もしくは非置換のＣ２〜Ｃ１０アルキニレン基またはこれらの組み合わせから選択されてもよく、アルキレン基の少なくとも一つの水素、アルケニレン基の少なくとも一つの水素またはアルキニレン基の少なくとも一つの水素は、それぞれ独立して、置換基で置換されてもよく、またはアルキレン基、アルケニレン基またはアルキニレン基は、それぞれ独立して、その主鎖に−Ｏ−、−Ｃ（＝Ｏ）−、−Ｃ（＝Ｏ）Ｏ−、−ＯＣ（＝Ｏ）−、−Ｎ（Ｒａ）−および−Ｃ（＝Ｏ）Ｎ（Ｒｂ）−から選択される少なくとも一つの連結基を含むことができる。ここでＲａおよびＲｂは、それぞれ独立して、水素またはＣ１〜Ｃ１０アルキル基である。
【００８４】
例えば、化学式１ＡのＬ１、化学式１ＢのＬ２および化学式１ＣのＬ３で、Ｌ１〜Ｌ３は、それぞれ独立して、単結合、置換もしくは非置換のＣ１〜Ｃ５アルキレン基、置換もしくは非置換のＣ２〜Ｃ５アルケニレン基または置換もしくは非置換のＣ２〜Ｃ５アルキニレン基である。
【００８５】
ポリシロキサンは、約１，０００〜５０，０００、例えば約２，０００〜３０，０００または約３，０００〜２０，０００の重量平均分子量を有することができる。
【００８６】
ポリシロキサンは、光学フィルム用組成物の総重量に対して約０．００１〜約５重量％、例えば約０．００１〜約２重量％、約０．００１〜約０．５重量％、約０．０２〜約０．１重量％または約０．０１〜約０．５重量％で含まれてもよい。前記範囲で反射率と色ずれ（ｃｏｌｏｒ  ｓｈｉｆｔ）を減少させて表示特性を改善させながらも表面欠陥が改善され得る。
【００８７】
光学フィルム用組成物は、反応開始剤をさらに含むことができる。反応開始剤は、例えば光開始剤であってもよく、例えばフリーラジカル光開始剤および／またはイオン性光開始剤であってもよい。
【００８８】
反応開始剤は、光学フィルム用組成物の総重量に対して約０．０１〜５重量％、例えば約０．１〜４重量％または約０．１〜２重量％で含まれてもよい。前記範囲で含まれることによって反応性を効果的に高めることができる。
【００８９】
光学フィルム用組成物は、追加的に添加剤をさらに含むことができる。添加剤は、界面活性剤、溶解補助剤および／または分散剤などであってもよいが、これに限定されるのではない。
【００９０】
光学フィルム用組成物は、前述した成分を溶解および／または分散させることができる溶媒をさらに含むことができる。溶媒は、前述した成分を溶解および／または分散することができ、基材に物理的・化学的損傷を与えないものであれば特に限定されず、例えば脱イオン水、メタノール、エタノール、プロパノール、イソプロパノール、２−メトキシエタノール、２−エトキシエタノール、２−プロポキシエタノール、２−ブトキシエタノール、メチルセロソルブ、エチルセロソルブ、ブチルセロソルブ、ジエチレングリコールメチルエーテル、ジエチレングリコールエチルエーテル、ジプロピレングリコールメチルエーテル、トルエン、キシレン、ヘキサン、ヘプタン、オクタン、エチルアセテート、ブチルアセテート、ジエチレングリコールジメチルエーテル、ジエチレングリコールジメチルエチルエーテル、メチルメトキシプロピオン酸、エチルエトキシプロピオン酸、乳酸エチル、プロピレングリコールメチルエーテルアセテート、プロピレングリコールメチルエーテル、プロピレングリコールプロピルエーテル、メチルセロソルブアセテート、エチルセロソルブアセテート、ジエチレングリコールメチルアセテート、ジエチレングリコールエチルアセテート、アセトン、メチルエチルケトン、メチルイソブチルケトン（ＭＩＢＫ）、シクロペンタノン、シクロヘキサノン、ジメチルホルムアミド（ＤＭＦ）、Ｎ，Ｎ−ジメチルアセトアミド（ＤＭＡｃ）、Ｎ−メチル−２−ピロリドン、γ−ブチロラクトン、ジエチルエーテル、エチレングリコールジメチルエーテル、ジグライム、テトラヒドロフラン、アセチルアセトン、アセトニトリル、クロロホルム、ジクロロメタン、テトラクロロエタン、トリクロロエチレン、テトラクロロエチレン、クロロベンゼン、ベンゼン、トルエンおよびキシレンから選択された少なくとも一つを含むことができる。溶媒は、単一溶媒または２以上の混合溶媒であってもよい。
【００９１】
溶媒は、組成物の総重量に対して前述した成分を除いた残部の含有量で含まれてもよい。
【００９２】
光学フィルム用組成物は、基材上に適用され乾燥されてフィルムの形態で準備され得る。
【００９３】
基材は、例えばガラス基板、金属基板、半導体基板または高分子基板を含むことができ、高分子基板は、例えばポリエチレンテレフタレート（ＰＥＴ）、ポリビニルアルコール（ＰＶＡ）、ポリカーボネート（ＰＣ）、トリアセチルセルロース（ＴＡＣ）、これらの誘導体および／またはこれらの組み合わせで作られた基板であってもよいが、これに限定されるのではない。
【００９４】
光学フィルム用組成物は、例えばスピンコーティング、スリットコーティングおよび／またはインクジェットのような溶液工程で適用されてもよく、フィルムの屈折率などを考慮して厚さを調節することができる。
【００９５】
コーティングされた光学フィルム用組成物は、例えば溶媒の沸点以上の温度で乾燥され得る。
【００９６】
以下、光学フィルム用組成物で形成された光学フィルムについて図面を参照して説明する。
【００９７】
図面において、複数の層および領域を明確に表現するために厚さを拡大して表示した。明細書全体にわたって類似する部分については同一の図面符号を付した。層、膜、領域、板などの部分が他の部分の「上」にあるという時、これは他の部分の「直上」にある場合だけでなく、その中間にまた他の部分がある場合も含む。反対に、ある部分が他の部分の「直上」にあるという時には、中間にまた他の部分がないことを意味する。
【００９８】
図１は、一実施形態に係る光学フィルムを示した断面図である。
【００９９】
図１を参照すると、一実施形態に係る光学フィルム１００は、基材１１０、配向膜１１５および液晶膜１２０を含む。
【０１００】
基材１１０は、例えばガラス基板、金属基板、半導体基板または高分子基板を含むことができる。高分子基板は、例えばポリエチレンテレフタレート（ＰＥＴ）、ポリビニルアルコール（ＰＶＡ）、ポリカーボネート（ＰＣ）、トリアセチルセルロース（ＴＡＣ）、これらの誘導体および／またはこれらの組み合わせで作られた基板であってもよいが、これに限定されるのではない。光学フィルム１００が基材１１０以外に他の種類の下部膜を含む場合、基材１１０は前記下部膜であってもよい。基材１１０は場合により省略され得る。
【０１０１】
配向膜１１５は、後述する液晶にプレチルト角（ｐｒｅｔｉｌｔ  ａｎｇｌｅ）を付与して基材１１０側に位置する液晶の配向性を制御することができ、例えばポリアミック酸、ポリイミドまたはこれらの組み合わせで作られ得る。配向膜１１５の表面は、ラビング（ｒｕｂｂｉｎｇ）のような物理的処理または光配向のような光処理により形成された複数の溝を有することができる。
【０１０２】
液晶膜１２０は、少なくとも１種の液晶１２０ａとポリシロキサンを含む。
【０１０３】
液晶１２０ａは、一方向に伸びた棒状であってもよく、例えばモノマー、オリゴマーまたは重合体であってもよい。液晶１２０ａは、反応性メソゲン液晶であってもよく、例えば一つ以上のメソゲンモイエティーと一つ以上の重合性官能基を有することができる。前記反応性メソゲン液晶は、例えば一つ以上の重合性官能基を有する棒状の芳香族誘導体、プロピレングリコール１−メチル、プロピレングリコール２−アセテートおよびＰ１−Ａ１−（Ｌ−Ａ２）ｎ−Ｐ２で表される化合物（ここで、Ｐ１とＰ２のうちの少なくとも一つは、重合性官能基であって、アクリレート、メタクリレート、アクリロイル、ビニル、ビニルオキシ、エポキシまたはこれらの組み合わせを含むことができ、Ａ１およびＡ２は、それぞれ独立して、１，４−フェニレン基、ナフタレン−２，６−ジイル基またはこれらの組み合わせを含むことができ、Ｌは、単結合、−Ｃ（＝Ｏ）Ｏ−、−ＯＣ（＝Ｏ）−またはこれらの組み合わせを含むことができ、ｎは、０、１または２である。）のうちの少なくとも一つを含むことができるが、これに限定されるのではない。
【０１０４】
液晶１２０ａは、１種または２種以上を含むことができる。
【０１０５】
液晶１２０ａは、例えば下記の化学式２Ａで表される第１液晶、下記の化学式２Ｂで表される第２液晶および下記の化学式２Ｃで表される第３液晶のうちの少なくとも一つを含むことができる。
【０１０６】
【化１０】
2017129862.tif 000012
【０１０７】
前記化学式２Ａ〜２Ｃで、
Ｍは、シアノ基、シアノ含有基、ヒドロキシ基、置換もしくは非置換のカルボキシル基およびこれらの組み合わせから選択され、
Ｒ１１、Ｒ'１１、およびＲ１2〜Ｒ１８は、それぞれ独立して、置換もしくは非置換のＣ１〜Ｃ１０アルキル基、置換もしくは非置換のＣ１〜Ｃ１０アルコキシ基、ハロゲン原子、ハロゲン含有基およびこれらの組み合わせから選択され、
ｒ１１、ｒ’１１、ｒ１２、ｒ１３、ｒ１４、ｒ１６、ｒ１７、およびｒ１８は、それぞれ独立して、０〜４の整数であり、
ｒ１５は、０〜８の整数であり、
Ｌ４〜Ｌ９は、それぞれ独立して、単結合、−Ｃ（＝Ｏ）Ｏ−、−ＯＣ（＝Ｏ）−、Ｃ３〜Ｃ１０アルキレン基および−Ｃ（＝Ｏ）Ｏ−または−ＯＣ（＝Ｏ）−を含むＣ３〜Ｃ１０アルキレン基から選択され、
ｅ、ｈ、ｐ、ｋ１およびｋ２は、それぞれ独立して、１〜１０の整数であり、
ｎ、ｆ、ｉ、ｌ１、ｌ２およびｑは、それぞれ独立して、０または１である。
【０１０８】
化学式２Ａ〜２Ｃで、Ｒ１１、Ｒ'１１、およびＲ１2〜Ｒ１８は、フェニレンまたはシクロへキシレン環に複数個、例えば１個〜４個で存在することができ、複数個で存在するそれぞれのＲ１１、Ｒ'１１、およびＲ１2〜Ｒ１８は互いに同一でも異なっていてもよい。
【０１０９】
例えば、液晶１２０ａは、第１液晶と第３液晶とを含むことができ、例えば液晶１２０ａの総重量に対して約１０〜９０重量％の第１液晶と約１０〜９０重量％の第３液晶とを含むことができる。
【０１１０】
例えば、液晶１２０ａは、第２液晶と第３液晶とを含むことができ、例えば液晶１２０ａの総重量に対して約１０〜９０重量％の第２液晶と約１０〜９０重量％の第３液晶とを含むことができる。
【０１１１】
例えば、液晶１２０ａは、第１液晶と第２液晶とを含むことができ、例えば液晶１２０ａの総含有量に対して約１０〜９０重量％の第１液晶と約１０〜９０重量％の第２液晶とを含むことができる。
【０１１２】
例えば、液晶１２０ａは、第１液晶と、第２液晶と、第３液晶とを含むことができ、例えば液晶１２０ａの総重量に対して約１０〜３５重量％の第１液晶と、約１０〜３５重量％の第２液晶と、約３０〜８０重量％の第３液晶とを含むことができる。
【０１１３】
液晶の具体的な例としては、下記の化学式２Ａ−１〜化学式２Ｃ−５の化合物が挙げられる。
【０１１４】
【化１１】
2017129862.tif 000013
【化１２】
2017129862.tif 000014
【０１１５】
液晶１２０ａは、液晶膜１２０の表面に対して斜めに傾いた光軸（ｏｐｔｉｃ  ａｘｉｓ）を有することができる。ここで液晶膜１２０の表面に対して斜めに傾くということは、液晶膜１２０の長さ方向に対して垂直にまたは水平に配向されないことをいう。液晶膜１２０は、ポリシロキサンを含んで表面に位置する液晶１２０ａが一定範囲の傾斜角を有するように配向される。
【０１１６】
液晶１２０ａの光軸が傾いた角度（以下、「傾斜角（ｔｉｌｔ  ａｎｇｌｅ）」という）は、液晶膜１２０の厚さ方向に沿って変わり得、例えば液晶１２０ａの傾斜角は液晶膜１２０の厚さ方向に沿って漸進的に変わり得る。
【０１１７】
例えば、液晶膜１２０が配向膜１１５と接している第１面と空気と接している第２面を有する時、液晶１２０ａの傾斜角は第１面から第２面まで漸進的に大きくなり得る。
【０１１８】
例えば第１面の液晶１２０ａの傾斜角θ１は、配向膜１１５によるプレチルト角であってもよく、例えば約０度超過約５度以下であってもよい。前記範囲内で例えば約１度〜５度であってもよい。
【０１１９】
第２面の液晶１２０ａの傾斜角θ２は、約３０度〜７５度、例えば３０度〜５５度、約３５度〜５０度または４５度であってもよい。この場合、液晶膜１２０は、Ｚ−プレートの機能を果たすことができる。前記Ｚ−プレートは、−Ａ−プレートの機能と＋Ｃ−プレートの機能が複合化したもので、素子の反射率と色ずれを最小化することができる。また液晶膜１２０は、フィルム表面に染みや欠陥が存在しないためフィルム特性に優れている。
【０１２０】
第２面に前記構造を有するポリシロキサンが存在して液晶１２０ａの傾斜角θ２を前記範囲で調節することができる。
【０１２１】
ポリシロキサンは、化学式１Ａで表される構造単位および化学式１Ｂで表される構造単位を含むことができる。
【０１２２】
【化１３】
2017129862.tif 000015
【０１２３】
前記化学式１Ａおよび化学式１Ｂで、
Ｒ１およびＲ２は、それぞれ独立して、水素、置換もしくは非置換のＣ１〜Ｃ３０アルキル基、置換もしくは非置換のＣ６〜Ｃ３０アリール基およびこれらの組み合わせから選択され、
Ｌ１およびＬ２は、それぞれ独立して、単結合、置換もしくは非置換のＣ１〜Ｃ１０アルキレン基、置換もしくは非置換のＣ２〜Ｃ１０アルケニレン基、置換もしくは非置換のＣ２〜Ｃ１０アルキニレン基およびこれらの組み合わせから選択され、
Ｘは、置換もしくは非置換のＣ６〜Ｃ３０アリール基および置換もしくは非置換のＣ３〜Ｃ３０ヘテロアリール基から選択され、
Ｙは、置換もしくは非置換のアクリルオキシ基、置換もしくは非置換のメタクリルオキシ基、置換もしくは非置換のアクリロイル基、置換もしくは非置換のメタクリロイル基、置換もしくは非置換のＣ２〜Ｃ３０アルケニル基、置換もしくは非置換のＣ２〜Ｃ３０アルケニルオキシ基、置換もしくは非置換のＣ２〜Ｃ３０アルキニル基および置換もしくは非置換のＣ２〜Ｃ３０アルキニルオキシ基から選択される。
【０１２４】
ポリシロキサンは、シロキサン主鎖と、第１側鎖としてＸを含む化学式１Ａで表される構造単位および第２側鎖としてＹを含む化学式１Ｂで表される構造単位とを含む。つまり、Ｘを含む化学式１Ａで表される構造単位は、液晶に存在する芳香族環とπ−πスタッキング（ｓｔａｃｋｉｎｇ）で液晶の傾斜角を減少させ、Ｙを含む化学式１Ｂで表される構造単位は、液晶の両末端に位置する重合性官能基と相互作用して液晶の傾斜角を増加させる。つまり、側鎖に位置するＸとＹは、液晶と相互作用して液晶の傾斜角を一定範囲で調節することができ、これによって液晶の配向性および／または屈折率を調節することができる。
【０１２５】
Ｘを含む化学式１Ａで表される構造単位およびＹを含む化学式１Ｂで表される構造単位を含むポリシロキサンは、交互コポリマー、ブロックコポリマーまたはランダムコポリマーであってもよい。
【０１２６】
Ｘを含む化学式１Ａで表される構造単位は疎水性であり、Ｙを含む化学式１Ｂで表される構造単位は親水性を有するため、それぞれの構造単位を含む高分子を混合する場合、互いに混和性（ｍｉｓｃｉｂｉｌｉｔｙ）が落ち、フィルムで製造する場合に表面欠陥を誘発するおそれがある。しかし、ポリシロキサンは、互いに異なる特性を有する構造単位を有するコポリマーで存在してフィルムの表面欠陥を発生させない。
【０１２７】
化学式１Ａで表される構造単位および化学式１Ｂで表される構造単位は、約１：９〜約９：１、例えば約２：８〜約５：５、約３：７〜約５：５または約４：６〜約５：５のモル比で存在することができる。前記範囲で液晶の表面傾斜角を効率的に調節することができる。
【０１２８】
ポリシロキサンの両末端は、それぞれ独立して、置換もしくは非置換のＣ１〜Ｃ２０アルキル基、置換もしくは非置換のシリル基、置換もしくは非置換のＣ６〜Ｃ３０アリール基、置換もしくは非置換のＣ２〜Ｃ２０アルケニル基、置換もしくは非置換のＣ２〜Ｃ２０アルキニル基およびこれらの組み合わせから選択される官能基を有することができる。
【０１２９】
ポリシロキサンは、下記の化学式１Ｃで表される構造単位をさらに含むことができる。
【０１３０】
【化１４】
2017129862.tif 000016
【０１３１】
前記化学式１Ｃで、
Ｒ３は、水素、置換もしくは非置換のＣ１〜Ｃ３０アルキル基、置換もしくは非置換のＣ６〜Ｃ３０アリール基およびこれらの組み合わせから選択され、
Ｌ３は、単結合、置換もしくは非置換のＣ１〜Ｃ１０アルキレン基、置換もしくは非置換のＣ２〜Ｃ１０アルケニレン基、置換もしくは非置換のＣ２〜Ｃ１０アルキニレン基およびこれらの組み合わせから選択され、
Ｚは、置換もしくは非置換のＣ１〜Ｃ３０アルキル基又は置換もしくは非置換のＣ１〜Ｃ３０アルコキシ基である。
【０１３２】
化学式１Ｃで表される構造単位は、化学式１Ａで表される構造単位および化学式１Ｂで表される構造単位の間に存在することができる。化学式１Ｃで表される構造単位は、化学式１Ａで表される構造単位および化学式１Ｂで表される構造単位の間にスペーサ（ｓｐａｃｅｒ）の役割を果たしてＸと液晶の芳香族環との相互作用そしてＹと液晶の末端重合性官能基との相互作用がより容易に実現されるように助ける。
【０１３３】
例えば、化学式１Ａ、１Ｂおよび１Ｃで、Ｒ１〜Ｒ３は、それぞれ独立して、水素または置換もしくは非置換のＣ１〜Ｃ１０アルキル基であってもよく、例えばＲ１〜Ｒ３は、それぞれ独立して、メチル基であってもよい。
【０１３４】
例えば、化学式１Ａで表される構造単位のＸは、置換もしくは非置換のフェニル基、置換もしくは非置換のビフェニル基または置換もしくは非置換のナフチル基であってもよい。
【０１３５】
化学式１ＡのＬ１、化学式１ＢのＬ２および化学式１ＣのＬ３は、それぞれ独立して、単結合、置換もしくは非置換のＣ１〜Ｃ１０アルキレン基、置換もしくは非置換のＣ２〜Ｃ１０アルケニレン基、置換もしくは非置換のＣ２〜Ｃ１０アルキニレン基またはこれらの組み合わせから選択されてもよく、アルキレン基の少なくとも一つの水素、アルケニレン基の少なくとも一つの水素またはアルキニレン基の少なくとも一つの水素は、それぞれ独立して、置換基で置換されてもよく、またはアルキレン基、アルケニレン基またはアルキニレン基は、それぞれ独立して、その主鎖に−Ｏ−、−Ｃ（＝Ｏ）−、−Ｃ（＝Ｏ）Ｏ−、−ＯＣ（＝Ｏ）−、−Ｎ（Ｒａ）−および−Ｃ（＝Ｏ）Ｎ（Ｒｂ）−から選択される少なくとも一つの連結基を含むことができる。ここでＲａおよびＲｂは、それぞれ独立して、水素またはＣ１〜Ｃ１０アルキル基である。
【０１３６】
例えば、化学式１ＡのＬ１、化学式１ＢのＬ２および化学式１ＣのＬ３で、Ｌ１〜Ｌ３は、それぞれ独立して、単結合、置換もしくは非置換のＣ１〜Ｃ５アルキレン基、置換もしくは非置換のＣ２〜Ｃ５アルケニレン基または置換もしくは非置換のＣ２〜Ｃ５アルキニレン基であってもよい。
【０１３７】
ポリシロキサンは、約１，０００〜５０，０００、例えば約２，０００〜３０，０００または約３，０００〜２０，０００の重量平均分子量を有することができる。
【０１３８】
ポリシロキサンは、液晶膜１２０の表面、つまり、空気と接している液晶膜１２０の第２面に主に分布していてもよく、シロキサン骨格に結合された側鎖基（Ｘ、Ｙ）によりポリシロキサンに隣接して位置する液晶１２０ａの配向性および／または屈折率を調節することができる。そのために、ポリシロキサンに隣接して位置する液晶１２０ａは、例えば約３０度〜約７５度、例えば約３０度〜５５度、約３５度〜５０度または４５度の傾斜角θ２で容易に配向されてもよく、空気との界面に位置する液晶膜１２０の第２面から基材１１０側に位置する液晶膜１２０の第１面まで漸進的に液晶１２０ａの傾斜角を変化させることができる。
【０１３９】
液晶膜１２０のｎｚは、０＜ｎｚ＜１の範囲にあり得る。
【０１４０】
液晶膜１２０は、下記関係式１を満たす屈折率を有することができる。
［関係式１］
ｎｘ＞ｎｚ＞ｎｙ
【０１４１】
前記関係式１で、ｎｘは、液晶膜１２０の面内屈折率が最も大きい方向（以下、「遅相軸（ｓｌｏｗ  ａｘｉｓ）」という）での屈折率であり、ｎｙは、液晶膜１２０の面内屈折率が最も小さい方向（以下、「進相軸（ｆａｓｔ  ａｘｉｓ）」という）での屈折率であり、ｎｚは、前記液晶膜の遅相軸および進相軸に垂直な方向の屈折率である。
【０１４２】
液晶膜１２０は、下記関係式２を満たす屈折率を有することができる。
［関係式２］
０＜（ｎｘ−ｎｚ）／（ｎｘ−ｎｙ）＜１
【０１４３】
液晶膜１２０は、下記関係式２ａを満たす屈折率を有することができる。
［関係式２ａ］
０．３≦（ｎｘ−ｎｚ）／（ｎｘ−ｎｙ）＜０．９５
【０１４４】
液晶膜１２０は、前記屈折率条件を満たすことによって、すべての方向で円偏光効果を同一に実現することができ、そのために、正面だけでなく側面からも表示特性を同一に補償することができる。
【０１４５】
液晶膜１２０は、逆波長分散位相遅延を有することができる。位相遅延は、面内位相差（Ｒｅ）で示すことができ、面内位相差（Ｒｅ）は、Ｒｅ＝（ｎｘ−ｎｙ）ｄで表され得る。ここでｎｘは、液晶膜１２０の遅相軸での屈折率であり、ｎｙは、液晶膜１２０の進相軸（ｆａｓｔ  ａｘｉｓ）での屈折率であり、ｄは、液晶膜１２０の厚さである。
【０１４６】
逆波長分散位相遅延は、長波長の光に対する位相差が短波長の光に対する位相差よりも大きいことをいい、液晶膜１２０の４５０ｎｍ、５５０ｎｍおよび６５０ｎｍ波長に対する面内位相差（Ｒｅ）は、例えば下記関係式３を満たすことができる。
［関係式３］
Ｒｅ（４５０ｎｍ）＜Ｒｅ（５５０ｎｍ）≦Ｒｅ（６５０ｎｍ）
【０１４７】
前記関係式３で、
Ｒｅ（４５０ｎｍ）は、４５０ｎｍ波長の入射光に対する面内位相差であり、
Ｒｅ（５５０ｎｍ）は、５５０ｎｍ波長の入射光に対する面内位相差であり、
Ｒｅ（６５０ｎｍ）は、６５０ｎｍ波長の入射光に対する面内位相差である。
【０１４８】
また液晶膜１２０の波長分散性は、例えば下記関係式４を満たすことができる。
［関係式４］
０．７≦Ｒｅ（４５０ｎｍ）／Ｒｅ（５５０ｎｍ）＜１．０
【０１４９】
例えば、液晶膜１２０の波長分散性は、例えば下記関係式４ａを満たすことができる。
［関係式４ａ］
０．７２≦Ｒｅ（４５０ｎｍ）／Ｒｅ（５５０ｎｍ）≦０．９２
【０１５０】
例えば、液晶膜１２０の波長分散性は、例えば下記関係式４ｂを満たすことができる。
［関係式４ｂ］
０．８０≦Ｒｅ（４５０ｎｍ）／Ｒｅ（５５０ｎｍ）≦０．８５
【０１５１】
このように斜めに傾いた光軸を有する複数の液晶１２０ａを含み、液晶膜１２０の厚さ方向に沿って液晶１２０ａの傾斜角が変わることによって、すべての方向で円偏光効果を同一に実現することができ、そのために、正面だけでなく側面からも外光反射を効果的に防止することができるため、側面視認性を改善することができる。特に第２面に位置する液晶の傾斜角が約３０度〜約７５度、例えば約３０度〜５５度、約４０度〜５０度または４５度に調節されることによって反射率と色ずれを最小化することができるＺ−プレートを実現することができる。
【０１５２】
前述した光学フィルム１００は、偏光子（ｐｏｌａｒｉｚｅｒ）と共に使用されて外光（ｅｘｔｅｒｎａｌ  ｌｉｇｈｔ）反射機能を有する反射防止フィルムを形成することができる。
【０１５３】
図２は、一実施形態に係る反射防止フィルムを示した断面図である。
【０１５４】
図２を参照すると、一実施形態に係る反射防止フィルム３００は、偏光子（ｐｏｌａｒｉｚｅｒ）２００と光学フィルム１００を含む。
【０１５５】
偏光子２００は、光が入射される側に配置され、入射光の偏光を線偏光に変換させるリニア偏光子（ｌｉｎｅａｒ  ｐｏｌａｒｉｚｅｒ）であってもよい。
【０１５６】
偏光子２００は、例えば延伸されたポリビニルアルコール（ｐｏｌｙｖｉｎｙｌ  ａｌｃｏｈｏｌ、ＰＶＡ）で作られた偏光板であってもよく、偏光板は、例えばポリビニルアルコールフィルムを延伸し、ここにヨウ素または異色性染料を吸着させた後、ほう酸処理および洗浄などの方法で形成され得る。
【０１５７】
または偏光子２００は、例えば高分子樹脂と異色性染料を溶融混合（ｍｅｌｔ  ｂｌｅｎｄ）して準備された偏光フィルムであってもよく、偏光フィルムは、例えば高分子染料を混合し、高分子樹脂の溶融点以上の温度で溶融してシートで製作する方法で形成され得る。
【０１５８】
光学フィルム１００は、前述したとおりである。
【０１５９】
偏光子２００と光学フィルム１００の間に粘着層（図示せず）をさらに含むことができる。粘着層は、偏光子２００と光学フィルム１００を効果的に接着するためのものであり、例えば減圧粘着剤で作られ得る。
【０１６０】
反射防止フィルム３００は、偏光子２００の一面に保護層（図示せず）をさらに含むことができる。保護層は、反射防止フィルム３００の耐久性を改善したり反射または眩しさを減らす機能性をより補強することができ、例えばトリアセチルセルロース（ＴＡＣ）フィルムであってもよいが、これに限定されるのではない。
【０１６１】
反射防止フィルム３００は、光学フィルム１００の一面に位置する補正層（図示せず）をさらに含むことができる。補正層は、例えば色ずれ防止層（ｃｏｌｏｒ  ｓｈｉｆｔ  ｒｅｓｉｓｔａｎｔ  ｌａｙｅｒ）であってもよいが、これに限定されるのではない。
【０１６２】
反射防止フィルム３００は、周縁に沿って伸びている遮光層（ｌｉｇｈｔ  ｂｌｏｃｋｉｎｇ  ｌａｙｅｒ）（図示せず）をさらに含むことができる。遮光層は、反射防止フィルム３００の周縁に沿って帯の形態で形成され得る。遮光層は、不透明な物質、例えば黒色の物質を含むことができる。例えば遮光層は、黒色のインクで作られ得る。
【０１６３】
反射防止フィルム３００は、偏光子２００および光学フィルム１００をロール・ツー・ロール（ｒｏｌｌ−ｔｏ−ｒｏｌｌ）方式で積層することができるが、これに限定されるのではない。
【０１６４】
図３は、一実施形態に係る反射防止フィルムの外光（ｅｘｔｅｒｎａｌ  ｌｉｇｈｔ）反射防止原理を示す概略図である。
【０１６５】
図３を参照すると、外部から入射される非偏光された光（ｉｎｃｉｄｅｎｔ  ｕｎｐｏｌａｒｉｚｅｄ  ｌｉｇｈｔ）（以下、「外光」という）は、偏光子２００を通過しながら二つの偏光直交成分のうちの一つの偏光直交成分、つまり、第１偏光直交成分だけが透過し、偏光された光は光学フィルム１００を通過しながら円偏光に変わり得る。円偏光された光は、基板、電極などを含む表示パネル４０で反射されながら円偏光方向が変わり、円偏光された光が光学フィルム１００を再び通過しながら二つの偏光直交成分のうちの他の一つの偏光直交成分、つまり、第２偏光直交成分だけが透過され得る。第２偏光直交成分は、偏光子２００を通過することができず、外部に光が放出されないため、外光反射防止効果を有することができる。
【０１６６】
図４は、一実施形態に係る反射防止フィルムの視野角改善原理を示す概略図である。
【０１６７】
図４を参照すると、外光は、偏光子２００および光学フィルム１００を通過して表示パネル４０に到達する第１光路（ｆｉｒｓｔ  ｏｐｔｉｃａｌ  ｐａｔｈ）ＯＰ１と表示パネル４０で反射されて再び光学フィルム１００を通過する第２光路（ｓｅｃｏｎｄ  ｏｐｔｉｃａｌ  ｐａｔｈ）ＯＰ２を経、第１光路ＯＰ１と第２光路ＯＰ２を通じて偏光方向が変わった光は、偏光子２００を通過することができず、外光反射防止効果を有することができる。
【０１６８】
この時、表示パネル４０を境界として第１光路ＯＰ１と第２光路ＯＰ２が実質的に鏡像（ｍｉｒｒｏｒ  ｉｍａｇｅ）を形成することができる。そのために、光学フィルム１００は、一方向に偏るように傾斜配向された液晶を含むが、外光が互いに反対方向である第１光路ＯＰ１と第２光路ＯＰ２を順次に通過しながら第１光路ＯＰ１に位置する液晶１２０ａａの傾斜配向と第２光路ＯＰ２に位置する液晶１２０ａｂの傾斜配向を合わせて位相差を調整することができる。したがって、すべての方向で実質的に同一な反射防止効果を示すことができ、そのために、正面だけでなく側面からも外光反射による反射率と色ずれ（ｃｏｌｏｒ  ｓｈｉｆｔ）を効果的に防止することができるため、視認性を改善することができる。
【０１６９】
前述した光学フィルム１００および反射防止フィルム３００は、多様な表示装置に適用可能である。
【０１７０】
一実施形態に係る表示装置は、表示パネル（ｄｉｓｐｌａｙ  ｐａｎｅｌ）および表示パネルの一面に位置するフィルムを含む。表示パネルは、液晶表示パネルまたは有機発光表示パネルであってもよいが、これに限定されるのではない。フィルムは、前述した光学フィルム１００または前述した反射防止フィルム３００であってもよい。
【０１７１】
以下、表示装置の一例として有機発光装置について説明する。
【０１７２】
以下、図面を参照して前述した反射防止フィルム３００が適用された有機発光装置を例として説明する。
【０１７３】
図５は、一実施形態に係る有機発光装置を概略的に示した断面図である。
【０１７４】
図５を参照すると、一実施形態に係る有機発光装置は、有機発光表示パネル４００と有機発光表示パネル４００の一面に位置する反射防止フィルム３００を含む。
【０１７５】
有機発光表示パネル４００は、ベース基板４１０、下部電極４２０、有機発光層４３０、上部電極４４０および封止基板４５０を含むことができる。
【０１７６】
ベース基板４１０は、ガラスまたはプラスチックで作られてもよい。
【０１７７】
下部電極４２０および上部電極４４０のうちの一つはアノード（ａｎｏｄｅ）であり、他の一つはカソード（ｃａｔｈｏｄｅ）であってもよい。アノードは、正孔（ｈｏｌｅ）が注入される電極で、仕事関数（ｗｏｒｋ  ｆｕｎｃｔｉｏｎ）が高い導電物質で作られ、カソードは、電子（ｅｌｅｃｔｒｏｎ）が注入される電極で、仕事関数が低い導電物質で作られてもよい。下部電極４２０および上部電極４４０のうちの少なくとも一つは、発光された光が外部に出られる透明導電物質で作られ、例えばＩＴＯまたはＩＺＯであってもよい。
【０１７８】
有機発光層４３０は、下部電極４２０と上部電極４４０に電圧が印加された時、光を出すことができる有機物質を含む。
【０１７９】
下部電極４２０と有機発光層４３０の間および上部電極４４０と有機発光層４３０の間には付帯層（図示せず）をさらに含むことができる。付帯層は、電子と正孔の均衡を合わせるための正孔伝達層（ｈｏｌｅ  ｔｒａｎｓｐｏｒｔｉｎｇ  ｌａｙｅｒ）、正孔注入層（ｈｏｌｅ  ｉｎｊｅｃｔｉｎｇ  ｌａｙｅｒ）、電子注入層（ｅｌｅｃｔｒｏｎ  ｉｎｊｅｃｔｉｎｇ  ｌａｙｅｒ）および電子伝達層（ｅｌｅｃｔｒｏｎ  ｔｒａｎｓｐｏｒｔｉｎｇ  ｌａｙｅｒ）を含むことができるが、これに限定されるのではない。
【０１８０】
封止基板４５０は、ガラス、金属および／または高分子で作られてもよく、下部電極４２０、有機発光層４３０および上部電極４４０を封止して外部から水分および／または酸素が流入することを防止することができる。
【０１８１】
反射防止フィルム３００は、光が出る側に配置されてもよい。例えばベース基板４１０側に光が出る背面発光（ｂｏｔｔｏｍ  ｅｍｉｓｓｉｏｎ）構造である場合、ベース基板４１０の外側に配置されてもよく、封止基板４５０側に光が出る前面発光（ｔｏｐ  ｅｍｉｓｓｉｏｎ）構造である場合、封止基板４５０の外側に配置されてもよい。
【０１８２】
反射防止フィルム３００は、外光が有機発光表示パネル４００の電極および配線などのように金属で作られた反射層により反射されて有機発光装置の外側に出るのを防止することによって有機発光装置の表示特性を改善することができる。
【０１８３】
また反射防止フィルム３００は、前述のように、すべての方向で実質的に同一の反射防止効果を奏することができるため、正面だけでなく側面からも外光反射による反射率と色ずれを効果的に防止することができるため、視認性を改善することができる。
【０１８４】
以下、表示装置の一例として液晶表示装置について説明する。
【０１８５】
以下、図面を参照して前述した光学フィルム１００が適用された液晶表示装置を例として説明する。
【０１８６】
図６は、一実施形態に係る液晶表示装置を概略的に示した断面図である。
【０１８７】
図６を参照すると、一実施形態に係る液晶表示装置は、液晶表示パネル５００、液晶表示パネル５００の一面または両面に位置する光学フィルム１００を含む。
【０１８８】
液晶表示パネル５００は、ねじれネマティック（ｔｗｉｓｔ  ｎｅｍａｔｉｃ、ＴＮ）モード、垂直配向（ｐａｔｔｅｒｎｅｄ  ｖｅｒｔｉｃａｌ  ａｌｉｇｎｍｅｎｔ、ＰＶＡ）モード、インプレイン・スイッチング（ｉｎ−ｐｌａｎｅ  ｓｗｉｔｃｈｉｎｇ、ＩＰＳ）モード、ＯＣＢ（ｏｐｔｉｃａｌｌｙ  ｃｏｍｐｅｎｓａｔｅｄ  ｂｅｎｄ）モードなどであってもよい。
【０１８９】
液晶表示パネル５００は、第１表示板５１０、第２表示板５２０および第１表示板５１０と第２表示板５２０の間に介在されている液晶膜５３０を含む。
【０１９０】
第１表示板５１０は、例えば基板（図示せず）上に形成されている薄膜トランジスター（図示せず）およびこれに連結されている第１電場生成電極（図示せず）を含むことができ、第２表示板５２０は、例えば基板（図示せず）上に形成されている色フィルター（図示せず）および第２電場生成電極（図示せず）を含むことができる。しかし、これに限定されず、色フィルターが第１表示板５１０に含まれることもでき、第１電場生成電極と第２電場生成電極が第１表示板５１０に共に位置することもできる。
【０１９１】
液晶膜５３０は、複数の液晶分子を含むことができる。液晶分子は、正または負の誘電率異方性を有することができる。液晶分子が正の誘電率異方性を有する場合、電場がない状態でその長軸が第１表示板５１０と第２表示板５２０の表面に対してほぼ平行になるように配向され、電場が印加された状態でその長軸が第１表示板５１０と第２表示板５２０の表面に対してほぼ垂直になるように配向され得る。これとは反対に、液晶分子が負の誘電率異方性を有する場合、電場がない状態でその長軸が第１表示板５１０と第２表示板５２０の表面に対してほぼ垂直に配向され、電場が印加された状態でその長軸が第１表示板５１０と第２表示板５２０の表面に対してほぼ平行に配向され得る。
【０１９２】
光学フィルム１００は、液晶表示パネル５００の外側に位置し、図面では液晶表示パネル５００の下部および上部にそれぞれ形成されたものを示したが、これに限定されず、液晶表示パネル５００の下部および上部のうちのいずれか一つだけに形成されることもできる。
【０１９３】
［実施例］
以下、実施例を通じて実施形態をより詳細に説明する。ただし、下記の実施例は、単に説明の目的のためのものであり、本発明の範囲を制限するものではない。
【０１９４】
（光学フィルム用組成物の準備）
製造例１
下記の化学式２Ａ−１で表される第１液晶（Ｍｅｒｃｋ社製造）、下記の化学式２Ｂ−１で表される第２液晶（Ｍｅｒｃｋ社製造）および下記の化学式２Ｃ−１で表される第３液晶（Ｍｅｒｃｋ社製造）を含む液晶混合物２４．３０重量％、下記の化学式１ａで表されるポリシロキサン（ＭＷ＝３１２２ｇ／ｍｏｌ、ａ：ｂ：ｃのモル比＝１：０：１）０．０１重量％、光開始剤（Ｉｒｇａｃｕｒｅ９０７、ＣＩＢＡ社製造）０．７３重量％、増感剤（ＤＥＴＸ、Ａｌｄｒｉｃｈ社製造）０．２４重量％およびトルエンとメチルエチルケトンの混合溶媒（５：５ｗｔ／ｗｔ）７４．７２重量％を混合し、常温（２４℃）で１２時間攪拌して光学フィルム用組成物を準備した。ここで前記液晶混合物は、１９．０４重量％の第１液晶、２９．５４重量％の第２液晶および５１．４２重量％の第３液晶を含む。
【０１９５】
【化１５】
2017129862.tif 000017
【０１９６】
製造例２
前記液晶混合物２４．３０重量％、化学式１ａで表されるポリシロキサン（ＭＷ＝３１２２、ａ：ｂ：ｃのモル比＝１：０．６：０．８９）０．０１重量％、光開始剤（Ｉｒｇａｃｕｒｅ９０７、ＣＩＢＡ社製造）０．７３重量％、増感剤（ＤＥＴＸ、Ａｌｄｒｉｃｈ社製造）０．２４重量％およびトルエンとメチルエチルケトンの混合溶媒（５：５ｗｔ／ｗｔ）７４．７２重量％を混合し、常温（２４℃）で１２時間攪拌して光学フィルム用組成物を準備した。
【０１９７】
製造例３
前記液晶混合物２４．３０重量％、前記化学式１ａで表されるポリシロキサン（ＭＷ＝４０４５、ａ：ｂ：ｃのモル比＝１：０．６７：１．９３）０．０１重量％、光開始剤（Ｉｒｇａｃｕｒｅ９０７、ＣＩＢＡ社製造）０．７３重量％、増感剤（ＤＥＴＸ、Ａｌｄｒｉｃｈ社製造）０．２４重量％およびトルエンとメチルエチルケトンの混合溶媒（５：５ｗｔ／ｗｔ）７４．７２重量％を混合し、常温（２４℃）で１２時間攪拌して光学フィルム用組成物を準備した。
【０１９８】
製造例４
前記液晶混合物２４．３０重量％、前記化学式１ａで表されるポリシロキサン（ＭＷ＝４０４５、ａ：ｂ：ｃのモル比＝１：０．６７：１．９３）０．０２重量％、光開始剤（Ｉｒｇａｃｕｒｅ９０７、ＣＩＢＡ社製造）０．７３重量％、増感剤（ＤＥＴＸ、Ａｌｄｒｉｃｈ社製造）０．２４重量％およびトルエンとメチルエチルケトンの混合溶媒（５：５ｗｔ／ｗｔ）７４．７１重量％を混合し、常温（２４℃）で１２時間攪拌して光学フィルム用組成物を準備した。
【０１９９】
比較製造例１
前記液晶混合物２４．３０重量％、光開始剤（Ｉｒｇａｃｕｒｅ９０７、ＣＩＢＡ社製造）０．７３重量％、増感剤（ＤＥＴＸ、Ａｌｄｒｉｃｈ社製造）０．２４重量％およびトルエンとメチルエチルケトンの混合溶媒（５：５ｗｔ／ｗｔ）７４．７３重量％を混合し、常温（２４℃）で１２時間攪拌して光学フィルム用組成物を準備した。
【０２００】
比較製造例２
前記液晶混合物２４．３０重量％、ポリシロキサン（ＲＡＤ  ２１００、ＴＥＧＯ社製造、ＭＷ＝５７３１）０．０１重量％、光開始剤（Ｉｒｇａｃｕｒｅ９０７、ＣＩＢＡ社製造）０．７３重量％、増感剤（ＤＥＴＸ、Ａｌｄｒｉｃｈ社製造）０．２４重量％およびトルエンとメチルエチルケトンの混合溶媒（５：５ｗｔ／ｗｔ）７４．７２重量％を混合し、常温（２４℃）で１２時間攪拌して光学フィルム用組成物を準備した。
【０２０１】
比較製造例３
前記液晶混合物２４．３０重量％、ポリシロキサン（ＲＡＤ  ２１００、ＴＥＧＯ社製造、ＭＷ＝５７３１）０．０２重量％、光開始剤（Ｉｒｇａｃｕｒｅ９０７、ＣＩＢＡ社製造）０．７３重量％、増感剤（ＤＥＴＸ、Ａｌｄｒｉｃｈ社製造）０．２４重量％およびトルエンとメチルエチルケトンの混合溶媒（５：５ｗｔ／ｗｔ）７４．７１重量％を混合し、常温（２４℃）で１２時間攪拌して光学フィルム用組成物を準備した。
【０２０２】
比較製造例４
前記液晶混合物２４．３０重量％、ポリシロキサン（ＢＹＫ−３２２、ＢＹＫ−ｃｈｅｍｉｅ社製造、ＭＷ＝１２９５０）０．０１重量％、光開始剤（Ｉｒｇａｃｕｒｅ９０７、ＣＩＢＡ社製造）０．７３重量％、増感剤（ＤＥＴＸ、Ａｌｄｒｉｃｈ社製造）０．２４重量％およびトルエンとメチルエチルケトンの混合溶媒（５：５ｗｔ／ｗｔ）７４．７２重量％を混合し、常温（２４℃）で１２時間攪拌して光学フィルム用組成物を準備した。
【０２０３】
比較製造例５
前記液晶混合物２４．３０重量％、ポリシロキサン（ＢＹＫ−３２２、ＢＹＫ−ｃｈｅｍｉｅ社製造、ＭＷ＝１２９５０）０．０２重量％、光開始剤（Ｉｒｇａｃｕｒｅ９０７、ＣＩＢＡ社製造）０．７３重量％、増感剤（ＤＥＴＸ、Ａｌｄｒｉｃｈ社製造）０．２４重量％およびトルエンとメチルエチルケトンの混合溶媒（５：５ｗｔ／ｗｔ）７４．７１重量％を混合し、常温（２４℃）で１２時間攪拌して光学フィルム用組成物を準備した。
【０２０４】
比較製造例６
前記液晶混合物２４．３０重量％、ポリシロキサン（ＲＡＤ  ２１００、ＴＥＧＯ社製造、ＭＷ＝５７３１）０．００５重量％、ポリシロキサン（ＢＹＫ−３２２、ＢＹＫ−ｃｈｅｍｉｅ社製造、ＭＷ＝１２９５０）０．００５重量％、光開始剤（Ｉｒｇａｃｕｒｅ９０７、ＣＩＢＡ社製造）０．７３重量％、増感剤（ＤＥＴＸ、Ａｌｄｒｉｃｈ社製造）０．２４重量％およびトルエンとメチルエチルケトンの混合溶媒（５：５ｗｔ／ｗｔ）７４．７２重量％を混合し、常温（２４℃）で１２時間攪拌して光学フィルム用組成物を準備した。
【０２０５】
比較製造例７
前記液晶混合物２４．３０重量％、ポリシロキサン（ＲＡＤ  ２１００、ＴＥＧＯ社製造、ＭＷ＝５７３１）０．０１重量％、ポリシロキサン（ＢＹＫ−３２２、ＢＹＫ−ｃｈｅｍｉｅ社製造、ＭＷ＝１２９５０）０．０１重量％、光開始剤（Ｉｒｇａｃｕｒｅ９０７、ＣＩＢＡ社製造）０．７３重量％、増感剤（ＤＥＴＸ、Ａｌｄｒｉｃｈ社製造）０．２４重量％およびトルエンとメチルエチルケトンの混合溶媒（５：５ｗｔ／ｗｔ）７４．７１重量％を混合し、常温（２４℃）で１２時間攪拌して光学フィルム用組成物を準備した。
【０２０６】
（光学フィルムの製造）
実施例１
厚さ１ｍｍのガラス基板上にポリイミド溶液（ＳＥ−７４９２Ｋ、Ｎｉｓｓａｎ  Ｃｈｅｍｉｃａｌ社製造）を適用し、１５００ｒｐｍで１５秒間スピンコーティングして１１０℃で２分間乾燥した。次に、２００℃で１時間焼成した後、表面をラビングしてポリイミド配向膜を形成した。次に、前記配向膜上に製造例１で得られた光学フィルム用組成物を１５００ｒｐｍで１５秒間スピンコーティングした。次に、前記基板を９０℃で３分間乾燥して液晶膜を形成した。次に、前記液晶膜に６００ｍＪ／ｃｍ２の光量で紫外線を４秒間照射して基板上に硬化された液晶膜が形成された光学フィルムを製造した。
【０２０７】
実施例２
製造例１で得られた光学フィルム用組成物の代わりに、製造例２で得られた光学フィルム用組成物を用いたことを除き、実施例１と同様な方法で光学フィルムを製造した。
【０２０８】
実施例３
製造例１で得られた光学フィルム用組成物の代わりに、製造例３で得られた光学フィルム用組成物を用いたことを除き、実施例１と同様な方法で光学フィルムを製造した。
【０２０９】
実施例４
製造例１で得られた光学フィルム用組成物の代わりに、製造例４で得られた光学フィルム用組成物を用いたことを除き、実施例１と同様な方法で光学フィルムを製造した。
【０２１０】
比較例１
製造例１で得られた組成物の代わりに、比較製造例１で得られた組成物を用いたことを除き、実施例１と同様な方法で光学フィルムを製造した。
【０２１１】
比較例２
製造例１で得られた組成物の代わりに、比較製造例２で得られた組成物を用いたことを除き、実施例１と同様な方法で光学フィルムを製造した。
【０２１２】
比較例３
製造例１で得られた組成物の代わりに、比較製造例３で得られた組成物を用いたことを除き、実施例１と同様な方法で光学フィルムを製造した。
【０２１３】
比較例４
製造例１で得られた組成物の代わりに、比較製造例４で得られた組成物を用いたことを除き、実施例１と同様な方法で光学フィルムを製造した。
【０２１４】
比較例５
製造例１で得られた組成物の代わりに、比較製造例５で得られた組成物を用いたことを除き、実施例１と同様な方法で光学フィルムを製造した。
【０２１５】
比較例６
製造例１で得られた組成物の代わりに、比較製造例６で得られた組成物を用いたことを除き、実施例１と同様な方法で光学フィルムを製造した。
【０２１６】
比較例７
製造例１で得られた組成物の代わりに、比較製造例７で得られた組成物を用いたことを除き、実施例１と同様な方法で光学フィルムを製造した。
【０２１７】
（表面傾斜角の測定）
実施例１〜４と比較例１〜７による光学フィルムの表面傾斜角を測定した。このうち、実施例３と４そして比較例１，４および６による光学フィルムの表面傾斜角を表１に記載する。
【０２１８】
面内位相差は、５×５ｃｍ２の大きさのフィルム試片をＡｘｏＳｃａｎ（Ａｘｏｍｅｔｒｉｃｓ社製造）に付着して視野角を−８０度から８０度まで回転させながら測定した。この時、測定波長は５５０ｎｍに設定し、１０回を測定して平均値を使用した。その結果は表１に記載する。表面傾斜角は５×５ｃｍ２の大きさのフィルム試片をＡｘｏＳｃａｎ（Ａｘｏｍｅｔｒｉｃｓ社製造）に付着して測定した。
【０２１９】
【表１】
2017129862.tif 000018
【０２２０】
表１を参照すると、実施例３と４の光学フィルムは、表面傾斜角がそれぞれ４５度と３７．５度であるが、比較例１、４、および６の光学フィルムは、表面傾斜角がこれより小さかったり大きいことが分かる。また実施例３と４の光学フィルムの屈折率は、関係式２ａ（０．３≦（ｎｘ−ｎｚ）／（ｎｘ−ｎｙ）＜０．９５）を満たすが、比較例１、４、および６の光学フィルムは、関係式２ａの範囲を逸脱することが示された。
【０２２１】
（表面特性）
実施例１〜４と比較例１〜７による光学フィルムの表面を光学顕微鏡で測定して表面欠陥を評価する。このうち、実施例２、３および４による光学フィルムの４５度偏光顕微鏡写真を図７〜図９に示し、比較例６による光学フィルムの４５度偏光顕微鏡写真を図１０に示す。図７〜図１０で実施例２、３および４による光学フィルムは、表面状態が良好であるが、比較例６による光学フィルムは表面欠陥が発生したことを確認できる。
【０２２２】
以上を通じて本発明の好ましい実施例について説明したが、本発明はこれに限定されるのではなく、特許請求の範囲と発明の詳細な説明および添付図面の範囲内で多様に変形して実施することが可能であり、これも本発明の範囲に属するのは当然である。
【符号の説明】
【０２２３】
１００…光学フィルム
１１０…基材
１１５…配向膜
１２０…液晶膜
１２０ａ…液晶
２００…偏光子
３００…反射防止フィルム
４００…有機発光パネル
５００…液晶表示パネル
【図１】
2017129862.tif 000025
【図２】
2017129862.tif 000026
【図３】
2017129862.tif 000027
【図４】
2017129862.tif 000028
【図５】
2017129862.tif 000029
【図６】
2017129862.tif 000030
【図７】
2017129862.tif 000031
【図８】
2017129862.tif 000032
【図９】
2017129862.tif 000033
【図１０】
2017129862.tif 000034